(57)【要約】      （修正有）【課題】車両のルーフドリップ部のシーラによる防水処理と防錆処理に際し確実なシーリングと装飾用モールの嵌着の為のスペースを確保する。【解決手段】シーラー５の塗装時の粘度の値を５０〜５５Ｐａ．ｓ／２０℃に設定調整しておき、又、そのＴＩ（チクソ係数）値を５．０〜５．３に設定調整しておき、シーラー５の塗装を、ルーフドリップ溝４の表面温度とシーラー５自体の温度との温度差が１０〜４０℃の状態において実施し、当該温度差を利用して、当該粘度を５〜１５Ｐａ．ｓ／２０℃の範囲低下させ、又、当該ＴＩ値を５．５〜５．８に上昇させるようにした。【選択図】図１
2006117140.tif 000002
【特許請求の範囲】
【請求項１】
車両のル−フドリップ部をシ−ラ−によりシ−リングする方法であって、粘度を５０〜５５Ｐａ．ｓ／２０℃とし、チクソトロピック・インデックスを５．０〜５．３としたシ−ラ−を、当該ル−フドリップ部の表面温度と当該シ−ラ−自体の温度との温度差が１０〜４０℃の状態において塗装して、当該シ−ラ−の前記粘度を５〜１５Ｐａ．ｓ／２０℃の範囲低下させ、チクソトロピック・インデックスを５．５〜５．８に上昇させることを特徴とする車両のル−フドリップ部のシ−リング方法。
【請求項２】
ル−フドリップ部の表面温度は、２５℃〜７０℃であり、シ−ラ−温度は、１０℃〜４０℃であることを特徴とする、請求項１に記載の車両のル−フドリップ部のシ−リング方法。
【発明の詳細な説明】
【技術分野】
【０００１】
本発明は、車両のルーフドリップ部のシーリング方法に関するものである。
【背景技術】
【０００２】
車両のルーフパネルとサイドパネルの接合部に形成されるルーフドリップ溝は、両パネルの端部同士を重ねてスポット溶接した単純な合わせ構造が一般的である。かかるルーフドリップ溝は、スポット溶接故に雨水に対する防水処理と防錆処理が必要である。
従来から、例えばルーフドリップ溝の底部にボディシーラを塗布して当該防水防錆処理をした後、ルーフドリップ溝に装飾用モールを嵌着してボディシーラを隠し、仕上がり外観を良好にするようにしている。その具体例を図１に示すと、同図は車両１のルーフ部分の断面図で、ルーフパネル２とサイドパネル３の接合部に形成されたルーフドリップ溝４の底にボディシーラ５が塗布され、ルーフドリップ溝４の全長に略同一長さの棒状の装飾用モール６が嵌着されている。
【０００３】
ルーフドリップ溝４は、ルーフパネル２のＬ形断面の端部２ａとサイドパネル３のＬ形断面の端部３ａを上下に重ね合わせてスポット溶接した構造で、ルーフドリップ溝４の底に在る両パネル２、３の端部同士を重ねた部分に適量のボディシーラ５がシーラ塗布ガン（図示せず）を使って塗布される。ボディシーラ５はポリ塩化ビニール等の防水・防錆剤で、ルーフドリップ溝４の底の両パネル２、３の合わせ面に浸透して防水処理と防錆処理を行うようになっている。
ルーフドリップ溝４にボディシーラ５を塗布した後、ルーフドリップ溝４に同一長さのモール６が嵌め込まれ、ルーフドリップ溝４の底等に接着剤で固定される。
【０００４】
ところで、図１に示すように、ボディシーラ５により防水処理と防錆処理を行う場合、当該ボディシーラ５をシーラ塗布ガンで塗布した後に、確実なシーリングと装飾用モールの嵌着の為のスペースの確保から、一旦、ボディシーラ５を塗布後に、均し冶具を用いて均しを行って、ルーフパネル２のＬ形断面の端部２ａからサイドパネル３のＬ形断面の端部３ａに掛けて当該ボディシーラ５が行き渡るようにし、又、ボディシーラ５に凸部分があると装飾用モール６が取り付けられないのでその凸部分がないようにしていた。
この均し作業は、当該塗布（塗装）作業の７〜８倍もの時間を要しており、当該作業を要せず、しかも、確実なシーリングと装飾用モールの嵌着の為のスペースの確保が可能な技術の開発が求められていた。
【０００５】
尚、当該シーリング技術として、ルーフパネル２とサイドパネル３の接合部のルーフドリップ溝４に熱硬化性樹脂を充填して、当該熱硬化性樹脂でルーフドリップ溝４の底の防水防錆処理を行い、かつ、ルーフドリップ溝４内の硬化した熱硬化性樹脂をそのまま装飾用モールとして利用するルーフ構造が知られている（特開平１−１５２０４９号公報、特開平９−２０７６８７号公報参照）。
又、特開平１１−１７０９２７号公報には、下層が熱硬化接着性樹脂層で上層が耐熱表層形成樹脂層である複層テープを嵌着して行うシーリング方法が記載されている。
【特許文献１】特開平１−１５２０４９号公報、特開平９−２０７６８７号公報、特開平１１−１７０９２７号公報
【発明の開示】
【発明が解決しようとする課題】
【０００６】
本発明は、上記要請に答えることの出来る技術を提供することを目的としたものである。
本発明の他の目的や新規な特徴については本件明細書及び図面の記載からも明らかになるであろう。
【課題を解決するための手段】
【０００７】
本発明の特許請求の範囲は、次の通りである。
（請求項１）車両のル−フドリップ部をシ−ラ−によりシ−リングする方法であって、粘度を５０〜５５Ｐａ．ｓ／２０℃とし、チクソトロピック・インデックスを５．０〜５．３としたシ−ラ−を、当該ル−フドリップ部の表面温度と当該シ−ラ−自体の温度との温度差が１０〜４０℃の状態において塗装して、当該シ−ラ−の前記粘度を５〜１５Ｐａ．ｓ／２０℃の範囲低下させ、チクソトロピック・インデックスを５．５〜５．８に上昇させることを特徴とする車両のル−フドリップ部のシ−リング方法。
（請求項２）ルーフドリップ部の表面温度は、２５℃〜７０℃であり、シーラー温度は、１０℃〜４０℃であることを特徴とする、請求項１に記載の車両のルーフドリップ部のシーリング方法。
【発明の効果】
【０００８】
本発明では、車両のルーフドリップ部を上記のボディシーラ等のシーラーによりシーリングするのに、当初の当該シーラーのチクソトロピック・インデックス（ＴＩ）値を５．０〜５．３に設定（調整）しておき、当該シーラの塗装を当該ルーフドリップ部の表面温度と当該シーラー自体の温度との温度差が１０〜４０℃の状態において実施するようにして、その塗装された当該シーラーの前記粘度を、当該温度差を利用して５〜１５Ｐａ．ｓ／２０℃の範囲低下させ、又、その塗装された当該シーラーの前記ＴＩ値を、当該温度差を利用して、その後のルーフドリップ部の表面温度の低下（シーラーとの温度差の縮小）により、当該ＴＩ値を５．５〜５．８に上昇させるようにする。
上記構成により、シーラーの粘度を５〜１５Ｐａ．ｓ／２０℃の範囲低下させることにより、塗装直後の高い流動性により、均し冶具を用いなくても、シーラがルーフパネルのＬ形断面の端部からサイドパネルのＬ形断面の端部に掛けて行き渡り、又、シーラに凸部分を生ぜず、しかも、装飾用モールの取り付けスペースを充分確保でき、その後にそのＴＩ値を５．５〜５．８に上昇させることにより、シーラの垂れ落ちが生じない。
これにより、ボディシーラ塗布後に必要であった刷毛やヘラなどによる均し作業が不要となり、確実なシーリングと装飾用モールの嵌着の為のスペースの確保が可能となり、作業時間を著しく短縮することができた。
【発明を実施するための最良の形態】
【０００９】
本発明では、図１で示すような、ルーフドリップ部例えばルーフドリップ溝の表面温度とボディシーラ５の材料自体の温度との間の温度差に着目して、その温度差が１０〜４０℃の状態になった時に、ボディシーラ５の塗布を行うようにする。
当該塗布は、例えば、車両を塗装工程の塗装焼付炉内に送って、車両を加熱しながら塗料を焼付けた後で、通常、行われる冷却工程を通さずに、比較的にルーフドリップ部の表面温度が高いときに、ボディシーラ５の塗布を行うようにすれば可能である。
ルーフドリップ部の表面温度とボディシーラの温度（作業時の温度）とを把握しておき、次の式１から導出されるその温度差が１０〜４０℃の状態の時に、ボディシーラ５の塗布を実施するようにする。
【００１０】
【数１】
2006117140.tif 000003
【００１１】
一般的に、上記の場合の好ましいルーフドリップ部の表面温度は２５℃〜７０℃であり、又、シーラー温度は１０℃〜４０℃である。
上記のように、当該温度差は１０〜４０℃の範囲であり、当該範囲を逸脱するときには、ボディシーラの塗布後に均し作業を必要としたり、装飾用モールの嵌着の為のスペースの確保が不可能となったり、流動性が大きすぎて、確実なシーリングが不可能になったりする。
【００１２】
本発明では、ルーフドリップ部の表面温度とボディシーラの材料自体の温度との間の温度差が１０〜４０℃の状態になった時に、ボディシーラの塗布を行うようにするが、当該ボディシーラについて、その塗装前のチクソトロピック・インデックス（以下、チクソ係数という。ＴＩ）を適切な範囲としておく必要がある。
当該チクソ係数（ＴＩ）は、次の式２から導き出される。
【００１３】
【数２】
2006117140.tif 000004
【００１４】
当該ＴＩ値は、５．０〜５．３である。当初の当該ＴＩ値が５．０未満では、塗装後のＴＩ値の低下が大きすぎて垂れ落ちが発生する虞れがある。一方、当該ＴＩ値が５．３を超えると、塗装後のＴＩ値の変化が充分ではなくなり、レベリングが不十分なために均し作業を必要としたり、シーリングが不可能となる虞れがある。
【００１５】
本発明では、ボディシーラが塗装された後のチクソ係数（ＴＩ）及び粘度の挙動は重要である。シーラとルーフドリップ部との温度差を利用して、一時的には初期の粘度の５０〜５５Ｐａ．ｓ／２０℃を５〜１５Ｐａ．ｓ／２０℃の範囲低下させることにより、大きな流動性が得られるために高いシーリング効果とレベリング効果を奏し得る。その後に、ルーフドリップ部の表面温度が低下することにより、シーラー温度との温度差が縮小し、これにより当該ＴＩ値が急速に上昇して５．５〜５．８となり、塗装されたシーラーは垂れ落ちを防止することができる。
【００１６】
本発明で使用されるシーラの例としては、ボディシーラとして使用される例えば塩化ビニルプラスチゾル系の自動車用シーリング材が挙げられる。
当該塩化ビニルプラスチゾル系の自動車用シーリング材の具体例としては、塩化ビニル系樹脂と可塑剤とを必須成分として含有し、必要に応じて添加される付着・粘着付与剤と充填剤とを含有してなり、希釈溶剤にて希釈してなる塩化ビニルプラスチゾル系の自動車用シーリング材が挙げられる。
【００１７】
当該シーリング材を構成する塩化ビニル系樹脂としては、塩化ビニルの単独重合体でも、塩化ビニルと他モノマーとの共重合体でもよい。塩化ビニル系樹脂の配合量は、１５〜２５重量％が適当である。塩化ビニル系樹脂の配合量が１５重量％未満では、シーリング材による塗膜の形成が十分でなく、一方、２５重量％を超えるときには塗膜が硬くなりすぎる事がある。
【００１８】
当該シーリング材を構成する可塑剤としては、フタル酸系ポリエステル系可塑剤、セバチン酸系ポリエステル系可塑剤、アジピン酸系ポリエステル系可塑剤などが挙げられる。
他の可塑剤としては、通常塩化ビニル系シーリング材に使用される可塑剤が使用できる。ジオクチルフタレート（ＤＯＰ）、ジイソノニルフタレート（ＤＩＮＰ）、ジイソブチルフタレート（ＤＩＢＰ）、などのフタル酸系エステル可塑剤、ジオクチルアジペート（ＤＯＡ）などのアジピン酸系可塑剤が例示できる。当該可塑剤の配合量は２５〜３５重量％が適当である。可塑剤の配合量が２５重量％未満であるとシーリング材の塗膜が硬くなりすぎる事があり、一方、３５重量％を超えるときは、シーリング材の流動性が大きすぎ、塗膜形成が十分でない虞れが生じる。
【００１９】
当該シーリング材を構成する付着付与剤としては、ポリウレタン樹脂、エポキシ樹脂、ポリアマイド樹脂等が使用できる。付着付与剤は、熱融着する際にこれを補助することができる。他に、粘着付与剤として、ポリアミド、ポリオール、ブロックイソシアネート等の粘着付与剤やポリブタジエン、ポリブテン等の液状ゴムを使用してもよい。
【００２０】
当該シーリング材を構成する充填材としては、炭酸カルシウム、硫酸バリウム、タルク、クレー、カオリン、亜鉛華、酸化チタン、シリカ、アルミナ等の顔料類、マイカ等のリン片状充填材、プラスチックバルーン、ガラスバルーン、シリカバルーン、シラスバルーン、炭素中空球等の中空状充填材等が例示できる。
炭酸カルシウムには、表面処理したものも表面処理していないものも使用でき、適宜これら表面処理した炭酸カルシウムと表面処理していない炭酸カルシウムとを混合することが好ましい。  これら表面処理した炭酸カルシウムと表面処理していない炭酸カルシウムとの混合割合を変化させることにより、塗装時のＴＩ値を５．０〜５．３の範囲内に調整でき、又、装飾用モールの装着前の塗装されたシーラーの当該ＴＩ値を、一時的に５．０未満に低下させて大きな流動性を得て高いシーリング効果とレベリング効果とを得、その後に、ルーフドリップ部の表面温度の低下に伴うシーラー温度との温度差の縮小により、当該ＴＩ値を急速に上昇させ５．５以上となして、塗装されたシーラーを平滑な表面とし、垂れ落ちを防止することができる。
【００２１】
当該シーリング材を構成するのに、必要に応じて他の添加剤を配合する事ができる。当該添加剤としては、塩化ビニル樹脂安定剤、紫外線吸収剤、吸湿剤、塗膜作業性向上のための高沸点溶剤等が例示できる。当該添加剤の配合量は、０〜１０重量％とすることができる。
【００２２】
当該シーリング材は、塩化ビニル系樹脂などのシーリング材を構成する成分を、バンバリーミキサー、プラネタリーミキサー、オープンニーダー、真空ニーダー等の従来公知の混合分散機によって分散混練することにより製造される。また、シーリング材を塗装するには、エアレスポンプ等により駆動する高圧塗装機により、フローガンと呼ばれる専用塗装機によって塗装することができる。
【００２３】
（発明の実施の形態）
本発明の理解に供するため、以下に実施例を記載する。いうまでもなく、本発明は以下の実施例に限定されるものではない。
実施例１．
【００２４】
表１に示す配合でシーリング材を調製した。当該シーリング材の粘度（Ｐａ．ｓ／２０℃）は５０で、又、そのチクソ係数（ＴＩ）は、回転粘度計（例えばＢＨ型回転粘度計）のロータ数を２ｒｐｍと２０ｒｐｍに変えた時の粘度をそれぞれ測定し、前記の式１に従い算出したところ、５．２であった。
当該シーリング材を用いて、シーラー温度２０℃、ルーフドリップ溝の表面温度５０℃にてシーリングを行った。当該シーリング時のシーリング材の粘度を上記と同様に測定したところ、１０Ｐａ．ｓ／２０℃低下して４０Ｐａ．ｓ／２０℃となり、又、チクソ係数（ＴＩ）を、上記と同様に測定したところ、ルーフドリップ溝の表面温度が低下して、シーラー温度との温度差が縮小したことにより、当該シーリング材のチクソ係数（ＴＩ）は５．７まで上昇した。
シーリング塗装時に刷毛やヘラなどによる均し作業を要せずに、ルーフモールの取り付けが可能で、且つ、良好なシーリングを行うことができた。シーリング塗装に要する作業時間を従来の１／７に短縮することができた。
上記シーリング材を用いて、塗装方法や粘度による段差のスキの充填性を調べた。
試験方法は図２に示す通りで、ノズル７の角度を変え、又、塗膜のオフセットＸを変えて、スキＹの値（単位ｍｍ）を調べて、当該シーリング材の性能を調べた。
試験方法：
ノズル角度  ３０°及び６０°
ガン速度    約４００ｍｍ／ｓｅｃ
塗装圧力    ５〜６ＭＰａ
（ＧＲＡＣＯ  ＢＵＬＬＤＯＧ  ３０：１  ３／８ｘ５ｍｍ）
塗料温度      ２０℃（雰囲気１６℃）
試験結果を表２に示す。
又、フロー性を
（焼付け１４０℃ｘ２０分後の膜厚／ウエット放置１時間後の膜厚）ｘ１００
で求めたところ、１００％を示し、フロー性に優れていることが判った。
比較例１．
【００２５】
次の表１に示す配合でシーリング材を調製した。当該シーリング材の粘度（Ｐａ．ｓ／２０℃）は５０で、又、そのチクソ係数（ＴＩ）は、６．５であった。
実施例１と同様にして、当該シーリング材を用いて、シーラー温度２０℃、ルーフドリップ溝の表面温度５０℃にてシーリングを行った。当該シーリング時のシーリング材の粘度を上記と同様に測定したところ、５．０Ｐａ．ｓ／２０℃しか低下しなかった。又、当該シーリング時のシーリング材のチクソ係数（ＴＩ）を上記と同様に測定したところ、ルーフドリップ溝の表面温度が低下して、シーラー温度との温度差が縮小したことにより、シーリング材のチクソ係数（ＴＩ）は７．０まで上昇した。
上記シーリング材を用いて、実施例１と同様にして、塗装方法や粘度による段差のスキの充填性やフロー性を調べた。
試験方法は図２に示す通りで、ノズル７の角度を変え、又、塗膜のオフセットＸを変えて、スキＹの値（単位ｍｍ）を調べて、当該シーリング材の性能を調べた。
試験結果を表２に示す。
又、実施例１と同様にして、フロー性を調べたところ、９６％を示し、シーリング効果は不十分であった。
【００２６】
【表１】
2006117140.tif 000005
【００２７】
【表２】
2006117140.tif 000006
【００２８】
表２から、本発明例に拠れば、ノズル角度を変化させても、又、段差１ｍｍでも２ｍｍでも、更には、塗膜オフセットを変化させても、その隙間を０にすることができ、シーリングに際し、確実なシーリングと装飾用モールの嵌着の為のスペースの確保が良好に行えることが判る。
【産業上の利用可能性】
【００２９】
本発明は、自動車のほか車両全般に適用することができる。
【図面の簡単な説明】
【００３０】
【図１】ルーフドリップ溝のシール構造を示す断面図である。
【図２】本発明の実施例における試験方法の説明図である。
【符号の説明】
【００３１】
１    車両
２    ルーフパネル
３    サイドパネル
４    ルーフドリップ溝
５    シーラー
６    装飾モール
７    ノズル
【図１】
2006117140.tif 000007
【図２】
2006117140.tif 000008